【手続補正書】
【提出日】平成26年6月17日(2014.6.17)
【手続補正１】
【補正対象書類名】特許請求の範囲
【補正対象項目名】全文
【補正方法】変更
【補正の内容】
【特許請求の範囲】
【請求項１】
約２５〜約５００のアスペクト比を有し、約３重量％〜約１５重量％の酸化レベルを有するカーボンナノチューブ繊維を含有する複数のカーボンナノチューブ。
【請求項２】
繊維の中和水処理が、約３〜約９、好ましくは約４〜約８のｐＨをもたらす、請求項１に記載の繊維。
【請求項３】
酸化種がカルボン酸またはカルボキシレート基誘導体を含む、請求項１に記載の繊維。
【請求項４】
繊維が個々に離散した繊維であり、塊として絡まったものではない、請求項１に記載の繊維。
【請求項５】
約２５〜約２５０のアスペクト比を有し、約３重量％〜約１５重量％の酸化レベルを有する離散カーボンナノチューブ繊維を含有する複数のカーボンナノチューブであって、
該繊維が、少なくとも１のエポキシ樹脂と混合され、ブレンドされ、超音波処理され、またはそれらの工程の組合せを施され、エポキシ／ナノチューブ複合材料を形成する該カーボンナノチューブ。
【請求項６】
約２５〜約２５０のアスペクト比を有し、約３重量％〜約１５重量％の酸化レベルを有する離散カーボンナノチューブ繊維を含有する複数のカーボンナノチューブであって、該繊維が、少なくとも１のゴム化合物と混合され、ブレンドされ、超音波処理され、またはそれらの工程の組合せを施され、ゴム／ナノチューブ複合材料を形成する該カーボンナノチューブ。
【請求項７】
約１０００ｐｐｍ未満の残留金属濃度を有する請求項１に記載の繊維。
【請求項８】
約１００ｐｐｍ未満の残留金属濃度を有する請求項１に記載の繊維。
【請求項９】
開口カーボンナノチューブ繊維を有する請求項に記載の繊維。
【請求項１０】
繊維のマットが導電性である請求項１に記載の繊維。
【請求項１１】
マットが、少なくとも０．１ジーメンス／ｃｍおよび約１００ジーメンス／ｃｍまでの導電性を有する請求項１０に記載の繊維。
【請求項１２】
繊維が約０．６ナノメーターから約３０ナノメーターの平均直径を有する、請求項１に記載の繊維。
【請求項１３】
繊維が約５０ナノメーターから約１００００ナノメーターの平均長さを有する、請求項１に記載の繊維。
【請求項１４】
カーボンナノチューブ繊維を調製する方法であって、
ａ）一定期間、酸性溶液中に絡まった非離散の多層カーボンナノチューブを懸濁させ、
ｂ）所望により該組成物を攪拌し、
ｃ）該懸濁したナノチューブ繊維組成物を音波的に処理して離散カーボンナノチューブ繊維を形成し、および
ｄ）固体／液体分離を用いて更なる処理の前に組成物から得られた離散カーボンナノチューブ繊維を単離し、該分離が濾過および遠心分離を含むこと、
を含む該方法。
【請求項１５】
酸性溶液が硫酸および硝酸の溶液を含む、請求項１４に記載の方法。
【請求項１６】
硝酸が約１０重量％〜約５０重量％、好ましくは約１５重量％〜約３０重量％の無水ベースで存在する、請求項１５に記載の方法。
【請求項１７】
音波処理が、懸濁組成物において約２００〜約６００ジュール／グラムのエネルギー入力で行われる、請求項１４に記載の方法。
【請求項１８】
非離散カーボンナノチューブ繊維が、懸濁ナノチューブ繊維組成物のゼロ重量パーセントよりも多く、約４重量パーセント未満の濃度で存在する、請求項１４に記載の方法。
【請求項１９】
酸性溶液中の懸濁した離散ナノチューブ繊維組成物が特定の温度環境で管理される、請求項１４に記載の方法。
【請求項２０】
特定の温度環境が約１５〜６５℃、好ましくは約２５℃〜３５℃である、請求項１９に記載の方法。
【請求項２１】
方法がバッチ、セミ−バッチ、または連続法を含む、請求項１４に記載の方法。
【請求項２２】
組成物が酸性溶液と約１時間〜約５時間接触する請求項１４に記載の方法。
【請求項２３】
更なる処理前の組成物から単離され得られた離散カーボンナノチューブ繊維が、少なくとも約１０重量パーセントの水を含有する、請求項１４に記載の方法。
【請求項２４】
繊維が、少なくとも１種の界面活性剤で少なくとも部分的に表面修飾されるか被覆される請求項１に記載の繊維。
【請求項２５】
繊維が完全に表面修飾されるか被覆される、請求項１に記載の繊維。
【請求項２６】
繊維が、少なくとも１種の修飾剤で少なくとも部分的に表面修飾されるか被覆される、請求項１に記載の繊維。
【請求項２７】
繊維が、完全に表面修飾されるか被覆される、請求項１に記載の繊維。
【請求項２８】
界面活性剤または修飾剤が、カーボンナノチューブ繊維に水素結合、共有結合またはイオン結合する、請求項２４に記載の繊維。
【請求項２９】
コーティングが実質的に均一な、請求項２４に記載の繊維。
【請求項３０】
繊維が、少なくとも１種のエラストマーと混合され、ブレンドされ、超音波処理され、またはそれらの方法の組合せを施され、エラストマーナノチューブ繊維組成物を形成する、請求項２４に記載の繊維。
【請求項３１】
エラストマーが、天然ゴム、合成ゴム、または炭素もしくはケイ素化合物の充填剤を含有するゴム化合物を含有し、および繊維表面修飾剤または界面活性剤が、化学的、物理的またはその両方でエラストマー、単離繊維または存在する任意の充填剤に結合する、請求項３０に記載の繊維。
【請求項３２】
修飾剤または界面活性剤がエラストマー、ナノチューブ繊維または両方に対して化学的に結合する、請求項３０に記載のエラストマーナノチューブ繊維組成物。
【請求項３３】
繊維が、少なくとも１種の他の材料と混合され、ブレンドされ、超音波処理され、またはそれらの方法の組合せを施され、材料／ナノチューブ繊維組成物を形成する請求項２４に記載の繊維。
【請求項３４】
修飾剤または界面活性剤が、材料またはナノチューブ繊維に対して化学的に結合する請求項３２に記載の材料ナノチューブ繊維組成物。
【請求項３５】
繊維が、少なくとも１種のエポキシと更に混合され、ブレンドされ、超音波処理され、またはそれらの方法の組合せを施され、エポキシ／ナノチューブ繊維組成物を形成する請求項２４に記載の繊維。
【請求項３６】
修飾剤または界面活性剤が、エポキシ、ナノチューブ繊維または両方に対して化学的に結合する、請求項３５に記載のエポキシ／ナノチューブ繊維組成物。
【請求項３７】
組成物が、カーボンナノチューブを用いずに試験されたエポキシの疲労割れ故障耐性の、少なくとも２倍〜約２０倍の疲労割れ故障耐性を有する、請求項３５に記載のエポキシ／ナノチューブ繊維組成物。
【請求項３８】
組成物が、同じ次元において、カーボンナノチューブを用いずに試験したエポキシの少なくとも２／３〜１／３の少なくとも１次元において膨張係数を有する、請求項３５に記載のエポキシ／ナノチューブ繊維組成物。
【請求項３９】
組成物が、カーボンナノチューブを用いずに試験されたエラストマーの疲労割れ故障耐性の、少なくとも２倍〜約２０倍の疲労割れ故障耐性を有する、請求項３０に記載のエラストマー／ナノチューブ繊維組成物。
【請求項４０】
組成物が、同様に試験されたカーボンナノチューブを用いない材料の接着強度もしくは粘着強度よりも少なくとも２倍大きい接着強度もしくは粘着強度を有する、基板に接合される請求項３２に記載の材料−ナノ複合材料繊維組成物。
【請求項４１】
組成物が、同様に試験されたカーボンナノチューブを用いないエラストマーの接着強度もしくは粘着強度よりも少なくとも２倍大きい接着強度もしくは粘着強度を有する、基板に接合される請求項３０に記載のエラストマー−ナノ複合材料繊維組成物。
【請求項４２】
組成物が、同様に試験されたカーボンナノチューブを用いないエポキシの接着強度もしくは粘着強度よりも少なくとも２倍大きい接着強度もしくは粘着強度を有する、基板に接合される請求項３５に記載のエポキシ−ナノ複合材料繊維組成物。
【請求項４３】
組成物が、同様に試験されたカーボンナノチューブを用いないエポキシの接着強度もしくは粘着強度よりも少なくとも２倍大きい接着強度もしくは粘着強度を有する、基板に接合される請求項３５に記載のエポキシ−ナノ複合材料繊維組成物。
【請求項４４】
繊維が、少なくとも１種のエラストマーおよび無機ナノプレートと更に混合され、ブレンドされ、超音波処理され、またはそれらの方法の組合せを施され、エラストマーナノチューブ繊維およびナノプレート組成物を形成する、請求項２４に記載の繊維。
【請求項４５】
カーボンナノチューブおよび／またはナノプレートが、エラストマーに対して化学的に結合される、請求項３０に記載のエラストマーナノチューブ繊維およびナノプレート組成物。
【請求項４６】
組成物が、同様に試験されたカーボンナノチューブを用いないシアノ−アクリレート含有材料の接着強度もしくは粘着強度よりも少なくとも２倍大きい接着強度もしくは粘着強度を有する、基板に接合される請求項２４に記載の繊維を含有するシアノ−アクリレート含有材料。
【請求項４７】
単層、二層、または多層繊維を含有する請求項１に記載のカーボンナノチューブ繊維。